(57)【要約】【課題】　音響寿命の長い玉軸受を提供すること。【解決手段】　基油と、増ちょう剤としてのウレア化合物とを含有する潤滑グリース組成物を封入した玉軸受であって、　前記基油が、該基油の全重量に基づいて、５０〜１００重量％の炭酸エステル化合物を含有し、前記炭酸エステル化合物が、式（１）、　　　　Ｒ1 −Ｏ−ＣＯ−ＯＲ2  　　　　（１）（式中、Ｒ1 及びＲ2 は、独立して、炭素数６〜３０の飽和又は不飽和の、直鎖又は分岐アルキル基を表す。）で示され、かつ前記ウレア化合物の量が、前記グリース組成物の全重量に基づいて、３〜３０重量％であることを特徴とする玉軸受。【特許請求の範囲】
【請求項１】
　基油と、増ちょう剤としてのウレア化合物とを含有する潤滑グリース組成物を封入した玉軸受であって、
　前記基油が、該基油の全重量に基づいて、５０〜１００重量％の炭酸エステル化合物を含有し、前記炭酸エステル化合物が、式（１）、
　　　　Ｒ1 −Ｏ−ＣＯ−ＯＲ2  　　　　（１）
（式中、Ｒ1 及びＲ2 は、独立して、炭素数６〜３０の飽和又は不飽和の、直鎖又は分岐アルキル基を表す。）
で示され、かつ前記ウレア化合物の量が、前記グリース組成物の全重量に基づいて、３〜３０重量％であることを特徴とする玉軸受。
【請求項２】
　前記Ｒ1及びＲ2が、独立して、炭素数７〜２５の飽和又は不飽和の分岐アルキル基である請求項１記載の玉軸受。
【請求項３】
　前記分岐アルキル基が、ＣＨ2ＣＨＲ3Ｒ4で示され、前記Ｒ3が、炭素数１〜７の飽和直鎖アルキル基であり、前記Ｒ4が、炭素数４〜１２の飽和直鎖アルキル基であり、Ｒ3及びＲ4の全炭素数が１１〜１３である請求項２記載の玉軸受。
【請求項４】
　前記炭酸エステル化合物の量が、前記基油の全重量に基づいて、６０〜１００重量％である請求項１〜３のいずれか１項記載の玉軸受。
【請求項５】
　前記炭酸エステル化合物の量が、前記基油の全重量に基づいて、７０〜１００重量％である請求項４記載の玉軸受。
【請求項６】
　前記ウレア化合物の量が、グリース組成物の全重量に基づいて、５〜２５重量％である請求項１〜５のいずれか１項記載の玉軸受。
【請求項７】
　スピンドルモータの玉軸受である請求項１〜６のいずれか１項記載の玉軸受。
【発明の詳細な説明】
【技術分野】
【０００１】
　本発明は、潤滑グリース組成物に関し、特に玉軸受用潤滑グリース組成物及びこれを封入した玉軸受に関する。
【背景技術】
【０００２】
　従来、軸受、特にコンピュータのハードディスク、ＣＤ−Ｒ等の記録装置のスピンドルモータの玉軸受用のグリースとしては、ジオクチルセバケート、ペンタエリスリトールエステル等のエステル油を基油とし、リチウムステアレート、リチウムヒドロキシステアレート等を増ちょう剤としたものが使用されている。しかし、近年記録密度の増大による軸受精度の向上や回転数の増加による使用温度の上昇等により、軸受の音響寿命に不足が見られてきた。
【発明の開示】
【発明が解決しようとする課題】
【０００３】
　従って、本発明の目的は、従来のグリースより摩擦係数が低く、軸受に使用した場合、音響寿命の長い潤滑グリース組成物、特に玉軸受用の潤滑グリース組成物を提供することである。
　本発明の他の目的は、音響寿命の長い玉軸受を提供することである。
【課題を解決するための手段】
【０００４】
　本発明は、基油と増ちょう剤を含有する潤滑グリース組成物において、基油の５０〜１００重量％が下記式（１）で表される炭酸エステル化合物であることを特徴とする潤滑グリース組成物を提供するものである。
　（１） Ｒ1 Ｏ−ＣＯ−ＯＲ2
式中、Ｒ1 及びＲ2 は独立して、炭素数６〜３０の飽和又は不飽和の、直鎖又は分岐アルキル基を表す。
　本発明において増ちょう剤としては、リチウム石けん、ナトリウム石けん、カルシウム石けん、アルミニウム石けん、これらのコンプレックス石けん、及びウレア化合物からなる群から選ばれるものが好ましい。
　本発明はまた、上記潤滑グリース組成物を封入した玉軸受、特にスピンドルモータの玉軸受を提供するものである。
【発明の効果】
【０００５】
　本発明の潤滑グリース組成物を封入した玉軸受は、音響寿命に優れている。
【発明を実施するための最良の形態】
【０００６】
　本発明の潤滑グリース組成物の基油として使用される式（１）で表される炭酸エステル化合物として好ましいものは、Ｒ1 及びＲ2 が独立して、炭素数７〜２５の飽和又は不飽和の、分岐アルキル基を表すものである。分岐アルキル基として好ましいものは、−ＣＨ2 ＣＨＲ3 Ｒ4 で表されるものである。この式においてＲ3 は、炭素数１〜７の飽和直鎖アルキル基、Ｒ4 は、炭素数４〜１２の飽和直鎖アルキル基を表す。特に好ましいものは、Ｒ3 とＲ4 の炭素数の和が１１〜１３であるものである。本発明の潤滑グリース組成物において、式（１）で表される炭酸エステル化合物は、基油の５０〜１００重量％、好ましくは６０〜１００重量％、更に好ましくは７０〜１００重量％の量で使用される。
【０００７】
　また式（１）で表される炭酸エステル化合物と併用してもよい基油としては、ポリオールエステル油等のエステル系合成油、アルキルジフェニルエーテル等のエーテル系合成油、ポリアルファ−オレフィン等の合成炭化水素油、パラフィン系鉱油等の鉱物油が挙げられる。本発明に使用する増ちょう剤は、好ましくは、リチウム石けん、ナトリウム石けん、カルシウム石けん、アルミニウム石けん、及びウレア化合物からなる群から選ばれる。リチウム石けん、例えば、ステアリン酸リチウムや12−ヒドロキシステアリン酸リチウム等が特に好ましい。ウレア系増ちょう剤としては、例えば、脂肪族又は脂環式ジウレア化合物、ポリウレア化合物が挙げられる。増ちょう剤の使用量は、グリース全体に対して３〜３０重量％が適当であり、５〜２５重量％がさらに好ましい。本発明のグリースは、上記成分に加えて、酸化防止剤、錆止め剤、防食剤等の汎用の添加剤を含有することができる。
【実施例】
【０００８】
　次に本発明を実施例及び比較例により説明する。
実施例１及び比較例１
　表１に示す基油に増ちょう剤を加えて攪拌し、グリースを製造した。表中のグリース成分の数値は重量部である。各グリースについて、混和ちょう度及び音響寿命を測定した。結果を表１に示す。
音響寿命試験
　　軸受：内径５mm、外径９mm、幅４mmの玉軸受
　　グリース封入量：１０mg
　　外輪回転数：12,000rpm
　　雰囲気温度：７０℃
　　アキシャル荷重：２kgf
評価方法
　試験前と連続回転試験2,000 時間後の、玉軸受の加速度振動値（Ｇ値）を、以下の基準で評価した。
　　◎：試験後のＧ値が、試験前のＧ値と殆ど同じ。
　　○：試験後のＧ値が、試験前のＧ値の１．５倍以下。
　　△：試験後のＧ値が、試験前のＧ値の２．０倍以下。
　　×：試験後のＧ値が、試験前のＧ値の２．０倍より大きい。
【０００９】
【表１】
2004138242.tif 000002
【００１０】
(1) RO-CO-OR' (R及びR'は-CH2CHR3R4であり、R3は炭素数１〜７の飽和直鎖アルキル基、R4は炭素数４〜１２の飽和直鎖アルキル基であり、R3とR4の炭素数の和は１１〜１３である。）（40℃における動粘度：18mm/s2)
(2) PET:ペンタエリスリトールエステル（40℃における動粘度：32mm/s2)
(3) Li(12OH)St: 12-ヒドロキシステアリン酸リチウム
(4) LiSt: ステアリン酸リチウム
【００１１】
　上記結果は、本発明のグリースが、従来のペンタエリスリトールエステル油を基油とするグリースと比較して、音響寿命に優れていることを示している。